(57)【特許請求の範囲】
【請求項１】
不飽和単量体水溶液の重合工程と、重合中または重合後の細粒化工程で得られた粒子状含水ゲル状架橋重合体の乾燥工程と、乾燥後の粉砕工程と、乾燥後の分級工程と、分級工程後の吸水性樹脂粉末の表面処理工程とを含む吸水性樹脂の製造方法であって、
上記表面処理工程が加熱反応による表面架橋であり、
熱処理機を加熱した状態で保持したまま、上記表面処理工程の中断を行い、
上記熱処理機が、表面処理工程を吸水性樹脂粉末の投入口と排出口、および、複数の撹拌盤を備えた１本以上の回転軸からなる撹拌手段と加熱手段とを有する横型連続撹拌装置である、該装置を加熱状態で停止する、
上記表面処理工程の中断期間が０．５時間以上１００日間以内であり、
上記表面処理工程の中断期間中における熱処理機の温度が８０〜１４０℃であり、
その後表面処理工程を再開することを特徴とする、吸水性樹脂の製造方法。
ただし、上記表面処理工程の中断とは、吸水性樹脂粉末が熱処理機内に実質不存在の状態、あるいは、連続表面処理において熱処理機に投入または排出されない状態をいう。
【請求項２】
上記表面処理工程の中断期間中における熱処理機の温度が加熱処理温度より１０℃以上低い、請求項１に記載の製造方法。
【請求項３】
上記乾燥前の粒子状含水ゲル状架橋重合体に、上記分級工程で得られる吸水性樹脂微粒子をリサイクルする、請求項１または２に記載の製造方法。
【請求項４】
上記表面処理工程において、吸水性樹脂粉末を１［ｔ／ｈｒ］で表面処理する、請求項１〜３のいずれか１項に記載の製造方法。
【請求項５】
上記表面処理工程において、中断期間中の熱処理機の加熱を加熱蒸気または熱風で行う、請求項１〜４のいずれか１項に記載の製造方法。
【請求項６】
上記加熱蒸気をリサイクルする、請求項５に記載の製造方法。
【請求項７】
上記表面処理工程以降に、表面架橋後の第２分級工程、および／または分級工程後の微粉回収工程を含む、請求項１〜６のいずれか１項に記載の製造方法。
【請求項８】
上記表面処理工程の中断期間中に、−１００〜−５℃の露点を有する気体を熱処理機に注入する、請求項１〜７のいずれか１項に記載の製造方法。
【請求項９】
上記表面処理工程が２４時間以上の連続表面処理である、請求項１〜８のいずれか１項に記載の製造方法。
【請求項１０】
上記表面処理工程において、使用する表面架橋剤が脱水反応性架橋剤である、請求項１〜９のいずれか１項に記載の製造方法。
【発明の詳細な説明】
【技術分野】
【０００１】
本発明は、吸水性樹脂の製造方法に関する。さらに詳しくは連結された連続工程からなる巨大スケールの吸水性樹脂の連続製造方法において、均一な表面架橋による高物性の吸水性樹脂を提供する方法に関する。
【背景技術】
【０００２】
吸水性樹脂（ＳＡＰ／Ｓｕｐｅｒ  Ａｂｓｏｒｂｅｎｔ  Ｐｏｌｙｍｅｒ）は水膨潤性水不溶性の高分子ゲル化剤であり、紙オムツ、生理用ナプキン等の吸収物品、さらには、農園芸用保水剤、工業用止水材等として、主に使い捨て用途に多用されている。このような吸水性樹脂としては、原料として多くの単量体や親水性高分子が提案されているが、特に、アクリル酸および／またはその塩を単量体として用いたポリアクリル酸（塩）系吸水性樹脂がその吸水性能の高さから工業的に最も多く用いられている。【０００３】
かかる吸水性樹脂は、単量体水溶液を重合して得られた含水ゲル状重合体を重合時または重合後に細粒化し、得られた粒子状含水ゲル状重合体を乾燥して得られる。乾燥後は必要に粉砕工程、さらに分級工程を含み、任意に乾燥前または乾燥後に表面架橋される。また、任意に微粉回収工程、乾燥後の未乾燥物の除去工程、梱包工程、その他の添加剤（微粒子、消臭剤、抗菌剤等）の添加工程等、１種または２種以上の工程をさらに含んでもよい。一般的な重合方法としては、水溶液重合や逆相懸濁重合が使用され、製品形態は１０〜１０００μｍ程度の粉末が一般的である。かかる多くの工程を含む吸水性樹脂の製造方法は、特許文献１〜１３等に例示される。
【先行技術文献】
【特許文献】
【０００４】
【特許文献１】国際公開第２００９／１１３６７９号パンフレット
【特許文献２】国際公開第２００９／１１３６７８号パンフレット
【特許文献３】国際公開第２００９／１１３６７１号パンフレット
【特許文献４】国際公開第２００９／１１３６７２号パンフレット
【特許文献５】国際公開第２００９／１１９７５４号パンフレット
【特許文献６】国際公開第２００９／１２３１９７号パンフレット
【特許文献７】米国特許第６７１６８９４号明細書
【特許文献８】米国特許第６７２７３４５号明細書
【特許文献９】米国特許第６１６４４５５号明細書
【特許文献１０】米国特許第６８１７５５７号明細書
【特許文献１１】米国特許第６６４１０６４号明細書
【特許文献１２】米国特許第６２９１６３５号明細書
【特許文献１３】欧州特許第１９４９０１１号明細書
【発明の概要】
【発明が解決しようとする課題】
【０００５】
近年、紙オムツ等の需要増のため、吸水性樹脂の生産規模がますます拡大しており、製造装置１ラインあたりのスケールアップや重合濃度アップ（単量体水溶液の高濃度化、例えば、特許文献７に開示）が図られる傾向にある。また、吸水性樹脂は、ユーザーからの多種多様で、かつ高度な要求に答えるべく、多様な製品が開発されている。そのため、乾燥工程以降も粉砕工程、分級工程、表面処理工程（特に表面架橋工程）、輸送工程、造粒工程、添加剤の添加工程、微粉回収工程等、上記特許文献等に例示の多くの工程や添加剤が使用されているのが実情である。【０００６】
そのため、ひとつのプラントでも多くの工程を経て多くの品番が製造されているのが実情である。これら各工程は回分式で行われることもあるが、一般には連続工程が主流であり、たとえ一部の工程が回分式であっても各工程が連結されたプロセス全体としては実質的には連続生産される。なお、実質連続とは回分工程であっても繰り返し連続的に行うことを指し、例えば、繰返される回分工程後に含水ゲルやその乾燥物の貯蔵工程を行って連続工程に連続供給することで（一部の回分工程を含んでも）プロセス全体としては連続工程となる形態をさす。【０００７】
多くの工程が含まれる吸水性樹脂の製造方法において、製造プラントでも定期的なメンテナンスや一時的なトラブル（一部の工程での運転トラブル）時に、吸水性樹脂やその含水ゲルの連続フローが停止することがあった。特許文献９〜１２は粉砕工程、輸送工程や貯蔵工程でのかかるトラブル（運転停止）を開示する。【０００８】
連結された工程では一部の工程でも停止すると、連結された全プラントを停止する必要があるが、運転再開時には、品質が安定しない、運転再開に過度のエネルギーが必要になる、あるいは、装置に過負荷（例えば、消費電力の増大で確認される）が掛かる等の問題があり、最悪な場合は、運転が停止することもあった。さらに、運転再開時に吸水性樹脂に着色異物（主に吸水性樹脂の変色物）が混入することもあった。
【課題を解決するための手段】
【０００９】
上記課題を解決するため、本発明者等は鋭意検討した結果、表面処理工程に問題があり、表面処理工程の停止方法を制御することで上記課題が解決できることを見いだした。【００１０】
すなわち、本発明の吸水性樹脂の製造方法（第１の発明）は、不飽和単量体水溶液の重合工程と、重合中または重合後の細粒化工程で得られた粒子状含水ゲル状架橋重合体の乾燥工程と、乾燥後の粉砕工程と、乾燥後の分級工程と、分級工程後の吸水性樹脂粉末の表面処理工程とを含む吸水性樹脂の製造方法であって、熱処理機を加熱した状態で保持したまま、上記表面処理工程の中断を行い、その後表面処理工程を再開することを特徴とする製造方法である。ただし、上記表面処理工程の中断とは、吸水性樹脂粉末が熱処理機内に実質不存在の状態、あるいは、連続表面処理において熱処理機に投入または排出されない状態をいう。【００１１】
また、上記課題を解決するために、本発明の吸水性樹脂の製造方法（第２の発明）は、不飽和単量体水溶液の重合工程と、重合中または重合後の細粒化工程で得られた粒子状含水ゲル状架橋重合体の乾燥工程と、乾燥後の粉砕工程と、乾燥後の分級工程と、分級工程後の吸水性樹脂粉末の表面処理工程とを含む吸水性樹脂の製造方法であって、上記表面処理工程の中断を行い、熱処理機の加熱を停止した後、１００時間以内に熱処理機内の清掃を開始し、その後表面処理工程を再開することを特徴とする、吸水性樹脂の製造方法である。ただし、上記表面処理工程の中断とは、吸水性樹脂粉末が熱処理機内に実質不存在の状態、あるいは、連続表面処理において熱処理機に投入または排出されない状態をいう。
【発明の効果】
【００１２】
吸水性樹脂の連続生産、特に１時間あたり１ｔｏｎ以上表面処理を行う連続表面処理工程において、着色なく安定的に表面処理することで、吸水性樹脂を安定的に製造できる。
【図面の簡単な説明】
【００１３】
【図１】図１は、代表的な吸水性樹脂の連続生産のフローを示す概略図である。
【発明を実施するための形態】
【００１４】
以下、本発明に係る吸水性樹脂の製造方法について詳しく説明するが、本発明の範囲はこれらの説明に拘束されることはなく、以下の例示以外についても、本発明の趣旨を損なわない範囲で適宜変更、実施し得る。具体的には、本発明は下記の各実施形態に限定されるものではなく、請求項に示した範囲で種々の変更が可能であり、異なる実施形態にそれぞれ開示された技術的手段を適宜組み合わせて得られる実施形態についても、本発明の技術的範囲に含まれる。
【００１５】
〔１〕用語の定義
（１−１）吸水性樹脂
本発明における「吸水性樹脂」とは、水膨潤性水不溶性の高分子ゲル化剤を意味する。なお、「水膨潤性」とは、ＥＲＴ４４１．２−０２で規定するＣＲＣ（無加圧下吸水倍率）が必須に５［ｇ／ｇ］以上であることをいい、また、「水不溶性」とは、ＥＲＴ４７０．２−０２で規定するＥｘｔ（水可溶分）が必須に０〜５０質量％であることをいう。
【００１６】
上記吸水性樹脂は、その用途に応じて適宜設計可能であり、特に限定されるものではないが、カルボキシル基を有する不飽和単量体を架橋重合させた、親水性架橋重合体であることが好ましい。また、全量（１００質量％）が重合体である形態に限定されず、上記性能を維持する範囲内において、添加剤等を含んでいてもよい。すなわち、吸水性樹脂組成物であっても、本発明では吸水性樹脂と総称する。ポリアクリル酸（塩）系吸水性樹脂の含有量は、好ましくは全体に対して７０〜９９．９質量％であり、より好ましくは８０〜９９．７質量％であり、さらに好ましくは９０〜９９．５質量％である。吸水性樹脂以外のその他の成分としては、吸水速度や粉末（粒子）の耐衝撃性の観点から水が好ましく、必要により後述の添加剤が含まれる。
【００１７】
（１−２）ポリアクリル酸（塩）系吸水性樹脂
本発明における「ポリアクリル酸（塩）系吸水性樹脂」とは、主たる繰り返し単位として、アクリル酸および／またはその塩（以下、アクリル酸（塩）と称する）由来の単位を有する吸水性樹脂を意味する。具体的には、重合に用いられる総単量体（架橋剤を除く）のうち、アクリル酸（塩）を必須に５０〜１００モル％を含む重合体をいい、好ましくは７０〜１００モル％、より好ましくは９０〜１００モル％、特に好ましくは実質１００モル％を含む吸水性樹脂をいう。重合体としての塩は、必須に水溶性塩を含み、好ましくは一価塩、さらに好ましくはアルカリ金属塩またはアンモニウム塩、特にアルカリ金属塩、さらにはナトリウム塩を含む。
【００１８】
（１−３）初期色調および経時着色
本発明における「初期色調」とは、製造直後の吸水性樹脂またはユーザー出荷直後の吸水性樹脂の色調をいい、通常、工場出荷前の色調で管理する。色調の測定方法については、国際公開第２００９／００５１１４号に記載される方法（Ｌａｂ値、ＹＩ値、ＷＢ値等）を例示することができる。
【００１９】
また、「経時着色」とは、未使用状態で長期間の保管、あるいは、流通時に生じる吸水性樹脂の色調変化をいう。経時によって吸水性樹脂が着色するため、紙オムツの商品価値の低下となりうる。経時着色は数ヶ月〜数年単位で生じるため、国際公開第２００９／００５１１４号に開示される促進試験（高温・高湿下での促進試験）で検証する。
【００２０】
（１−４）ＥＤＡＮＡおよびＥＲＴ
「ＥＤＡＮＡ」は、欧州不織布工業会（Ｅｕｒｏｐｅａｎ  Ｄｉｓｐｏｓａｂｌｅｓ  ａｎｄ  Ｎｏｎｗｏｖｅｎｓ  Ａｓｓｏｃｉａｔｉｏｎｓ）の略称であり、「ＥＲＴ」は、欧州標準（ほぼ世界標準）である吸水性樹脂の測定方法（ＥＤＡＮＡ  Ｒｅｃｏｍｍｅｎｄｅｄ  Ｔｅｓｔ  Ｍｅｔｈｏｄ）の略称である。なお、本発明においては、特に断りのない限り、ＥＲＴ原本（公知文献：２００２年改定）に準拠して、吸水性樹脂等の物性を測定する。
【００２１】
（ａ）「ＣＲＣ」（ＥＲＴ４４１．２−０２）
「ＣＲＣ」は、Ｃｅｎｔｒｉｆｕｇｅ  Ｒｅｔｅｎｔｉｏｎ  Ｃａｐａｃｉｔｙ（遠心分離機保持容量）の略称であり、無加圧下吸水倍率（以下、「吸水倍率」と称することもある）を意味する。具体的には、０．９質量％塩化ナトリウム水溶液に対する３０分間の自由膨潤後さらに遠心分離機で水切りした後の吸水倍率（単位；［ｇ／ｇ］）である。
【００２２】
（ｂ）「ＡＡＰ」（ＥＲＴ４４２．２−０２）
「ＡＡＰ」は、Ａｂｓｏｒｐｔｉｏｎ  Ａｇａｉｎｓｔ  Ｐｒｅｓｓｕｒｅの略称であり、加圧下吸水倍率を意味する。具体的には、０．９質量％塩化ナトリウム水溶液に対する１時間、２．０６ｋＰａ（０．３ｐｓｉ、２１［ｇｆ／ｃｍ２］）での荷重下膨潤後の吸水倍率（単位；［ｇ／ｇ］）である。なお、本発明においては、荷重条件を２．０６ｋＰａ（０．３ｐｓｉ、２１［ｇｆ／ｃｍ２］）、または、４．８３ｋＰａ（０．７ｐｓｉ、５０［ｇｆ／ｃｍ２］）で測定した。
【００２３】
（ｃ）「Ｅｘｔ」（ＥＲＴ４７０．２−０２）
「Ｅｘｔ」は、Ｅｘｔｒａｃｔａｂｌｅｓの略称であり、水可溶分（水可溶成分量）を意味する。具体的には、０．９質量％塩化ナトリウム水溶液２００ｇに対して、吸水性樹脂１ｇを添加し、１６時間攪拌した後、溶解したポリマー量をｐＨ滴定で測定した値（単位；質量％）である。
【００２４】
（ｄ）「ＦＳＣ」（ＥＲＴ４４０．２−０２）
「ＦＳＣ」は、Ｆｒｅｅ  Ｓｗｅｌｌ  Ｃａｐａｃｉｔｙの略称であり、自由膨潤倍率を意味する。具体的には、０．９質量％塩化ナトリウム水溶液に吸水性樹脂０．２０ｇを３０分浸漬した後、遠心分離機で水切りを行わないで測定した吸水倍率（単位；［ｇ／ｇ］）である。
【００２５】
（ｅ）「Ｒｅｓｉｄｕａｌ  Ｍｏｎｏｍｅｒｓ」（ＥＲＴ４１０．２−０２）
「Ｒｅｓｉｄｕａｌ  Ｍｏｎｏｍｅｒｓ」とは、吸水性樹脂中に残存しているモノマー量を意味する。具体的には、０．９質量％塩化ナトリウム水溶液に吸水性樹脂０．５ｇを投入し２時間攪拌後、該水溶液に溶出したモノマー量を高速液体クロマトグラフィーで測定した値（単位；ｐｐｍ）である。
【００２６】
（ｆ）「ＰＳＤ」（ＥＲＴ４２０．２−０２）
「ＰＳＤ」とは、Ｐａｒｔｉｃｌｅ  Ｓｉｚｅ  Ｄｉｓｔｒｉｂｕｔｉｏｎの略称であり、ふるい分級により測定される粒度分布を意味する。なお、質量平均粒子径（Ｄ５０）および粒子径分布幅は欧州公告特許第０３４９２４０号明細書７頁２５〜４３行に記載された「（１）  Ａｖｅｒａｇｅ  Ｐａｒｔｉｃｌｅ  Ｄｉａｍｅｔｅｒ  ａｎｄ  Ｄｉｓｔｒｉｂｕｔｉｏｎ  ｏｆ  Ｐａｒｔｉｃｌｅ  Ｄｉａｍｅｔｅｒ」と同様の方法で測定する。
【００２７】
（ｇ）その他、ＥＤＡＮＡで規定される吸水性樹脂の物性
「ｐＨ」（ＥＲＴ４００．２−０２）  ：  吸水性樹脂のｐＨを意味する。
「Ｍｏｉｓｔｕｒｅ  Ｃｏｎｔｅｎｔ」（ＥＲＴ４３０．２−０２）  ：  吸水性樹脂の含水率を意味する。
「Ｆｌｏｗ  Ｒａｔｅ」（ＥＲＴ４５０．２−０２）  ：  吸水性樹脂の流下速度を意味する。
「Ｄｅｎｓｉｔｙ」（ＥＲＴ４６０．２−０２）  ：  吸水性樹脂の嵩比重を意味する。
「Ｒｅｓｐｉｒａｂｌｅ  Ｐａｒｔｉｃｌｅｓ」（ＥＲＴ４８０．２−０２）  ：  吸水性樹脂の呼吸域粉塵を意味する。
「Ｄｕｓｔ」（ＥＲＴ４９０．２−０２）  ：  吸水性樹脂中に含まれる粉塵を意味する。
【００２８】
（１−５）通液性
荷重下または無荷重下における膨潤ゲルの粒子間を流れる液の流れを「通液性」という。この「通液性」の代表的な測定方法として、ＳＦＣ（Ｓａｌｉｎｅ  Ｆｌｏｗ  Ｃｏｎｄｕｃｔｉｖｉｔｙ）や、ＧＢＰ（Ｇｅｌ  Ｂｅｄ  Ｐｅｒｍｅａｂｉｌｉｔｙ）がある。
【００２９】
「ＳＦＣ（生理食塩水流れ誘導性）」は、荷重０．３ｐｓｉにおける吸水性樹脂０．９ｇに対する０．６９質量％塩化ナトリウム水溶液の通液性をいう。米国特許第５６６９８９４号明細書に記載されたＳＦＣ試験方法に準じて測定される。
【００３０】
「ＧＢＰ」は、荷重下または自由膨張における吸水性樹脂に対する０．６９質量％生理食塩水の通液性をいう。国際公開第２００５／０１６３９３号パンフレットに記載されたＧＢＰ試験方法に準じて測定される。
【００３１】
（１−６）装置の加熱状態
本発明における「装置の加熱状態」とは、通電によるヒーター、水蒸気、熱風等の熱源により装置が加熱されている状態をさし、上記熱源が切られた状態で余熱を有する状態は含まない。ただし、一定温度に制御するために熱源が切られた状態（ｏｆｆ）は含む。なお、装置とは各工程で用いられる装置をいい、例えば、乾燥工程での乾燥機、表面処理工程での熱処理機が含まれる。
【００３２】
（１−７）工程の中断
本発明における「工程の中断」とは、吸水性樹脂粉末が装置内に実質不存在の状態、あるいは、連続工程において装置に投入または排出されない状態をいう。すなわち、上記「実質不存在の状態」とは、表面処理後の吸水性樹脂粉末を、装置（熱処理機）から取り出した状態（通常、装置滞留量全体の９５質量％以上、好ましくは９８質量％以上、さらに好ましくは９９質量％以上、特に好ましくは実質１００質量％）を指す。装置内に少量の表面処理後の吸水性樹脂粉末が付着、落下、滞留、飛散していてもかまわない。なお、装置の空運転も本発明の「工程の中断」に含まれるものとする。また、連続工程における「装置に投入または排出されない状態」とは、該装置内で吸水性樹脂粉末が停止している状態を指し、装置の停止を指す。
【００３３】
（１−８）連続重合、連続乾燥等の連続生産
本発明における「連続重合、連続乾燥等の連続生産」とは、各工程における装置に吸水性樹脂が連続的に投入され、連続的に排出される状態をいい、その稼働時間（期間）としては２４時間以上が好ましく、２４０時間（１０日間）以上がより好ましく、７２０時間（３０日間）以上がさらに好ましい。本発明はこのような連続生産（乾燥、表面架橋等の各工程）に好ましく適用される。
【００３４】
（１−９）その他
本明細書において、範囲を示す「Ｘ〜Ｙ」は、「Ｘ以上、Ｙ以下」であることを意味する。また、質量の単位である「ｔ（トン）」は、「Ｍｅｔｒｉｃ  ｔｏｎ（メトリック  トン）」であることを意味し、さらに、特に注釈のない限り、「ｐｐｍ」は「重量ｐｐｍ」または「質量ｐｐｍ」を意味する。また、「〜酸（塩）」は「〜酸および／またはその塩」を意味し、「（メタ）アクリル」は「アクリルおよび／またはメタクリル」を意味する。
【００３５】
〔２〕吸水性樹脂の製造方法
（２−１）重合工程
本工程は、アクリル酸および／またはその塩（以下、「アクリル酸（塩）」と称する）を主成分として含む水溶液を重合して、含水ゲル状架橋重合体を得る工程である。
【００３６】
（ａ）単量体（架橋剤を除く）
本発明で得られる吸水性樹脂は、その原料（単量体）として、アクリル酸（塩）を主成分として含む水溶液を使用し、通常、水溶液状態で重合される。該単量体水溶液中の単量体濃度（固形分濃度）は、通常１０〜９０質量％であり、好ましくは２０〜８０質量％である。また、高単量体濃度（３５質量％以上、さらに好ましくは４０質量％以上、特に好ましくは４５質量％以上であり、上限は飽和濃度、さらに好ましくは８０質量％以下、特に好ましくは７０質量％以下である）での重合が最も好ましい一例として例示される。
【００３７】
さらに、単量体を水溶液で重合するときには、必要に応じて、界面活性剤、ポリアクリル酸（塩）、澱粉、セルロース、ポリビニルアルコール等の高分子化合物、各種キレート剤、各種添加剤を、単量体に対して０〜３０質量％添加してもよい。
【００３８】
また、該水溶液の重合により得られる含水ゲルは、吸水性能の観点から、重合体の酸基の少なくとも一部が中和されていることが好ましい。上記中和は、アクリル酸の重合前（単量体）、重合中または重合後（含水ゲル）に行うことができるが、吸水性樹脂の生産性、ＡＡＰ（加圧下吸水倍率）やＳＦＣ（生理食塩水流れ誘導性）の向上等の観点から、アクリル酸の重合前に中和を行うことが好ましい。つまり、中和されたアクリル酸（すなわち、アクリル酸の部分中和塩）を単量体として使用することが好ましい。
【００３９】
上記中和の中和率は、特に制限されないが、酸基に対して１０〜１００モル％が好ましく、３０〜９５モル％がより好ましく、５０〜９０モル％がさらに好ましく、６０〜８０モル％が特に好ましい。中和率が１０モル％未満の場合、特に、ＣＲＣ（無加圧下吸水倍率）が著しく低下することがあり好ましくない。
【００４０】
また、本発明においてアクリル酸（塩）を主成分として使用する場合、アクリル酸（塩）以外の親水性または疎水性の不飽和単量体（以下、「他の単量体」と称することもある）を使用することもできる。このような他の単量体としては、特に限定されないが、メタクリル酸、（無水）マレイン酸、２−（メタ）アクリルアミド−２−メチルプロパンスルホン酸、（メタ）アクリロキシアルカンスルホン酸、Ｎ−ビニル−２−ピロリドン、Ｎ−ビニルアセトアミド、（メタ）アクリルアミド、Ｎ−イソプロピル（メタ）アクリルアミド、Ｎ，Ｎ−ジメチル（メタ）アクリルアミド、２−ヒドロキシエチル（メタ）アクリレート、メトキシポリエチレングリコール（メタ）アクリレート、ポリエチレングリコール（メタ）アクリレート、ステアリルアクリレートやそれらの塩等が挙げられる。これら他の単量体を使用する場合、その使用量は、得られる吸水性樹脂の吸水特性を損なわない程度であれば、特に限定されないが、全単量体の質量に対して、５０質量％以下が好ましく、２０質量％以下がより好ましい。
【００４１】
（ｂ）中和の塩
上記単量体としてのアクリル酸または重合後の重合体（含水ゲル）の中和に用いられる塩基性物質としては、特に限定されないが、水酸化ナトリウム、水酸化カリウム、水酸化リチウム等のアルカリ金属の水酸化物や炭酸（水素）ナトリウム、炭酸（水素）カリウム等の炭酸（水素）塩等の一価の塩基性物質が好ましく、水酸化ナトリウムが特に好ましい。また、中和時の温度（中和温度）についても、特に制限されず、１０〜１００℃が好ましく、３０〜９０℃がより好ましい。なお、上記以外の中和処理条件等については、国際公開第２００６／５２２１８１号や米国特許第６３８８０００号に開示されている条件等が、本発明に好ましく適用される。
【００４２】
（ｃ）架橋剤（内部架橋剤）
本発明においては、得られる吸水性樹脂の吸水性能の観点から、架橋剤（以下、「内部架橋剤」と称することもある）を使用することが特に好ましい。使用できる内部架橋剤としては、重合性二重結合を１分子あたり２つ以上有する化合物や、カルボキシル基と反応して共有結合を形成することができる官能基を１分子あたり２つ以上有する多官能化合物が挙げられる。例えば、アクリル酸との重合性架橋剤や、カルボキシル基との反応性架橋剤、それらを併せ持った架橋剤の１種以上を例示することができる。具体的には、重合性架橋剤として、Ｎ，Ｎ’−メチレンビスアクリルアミド、（ポリ）エチレングリコールジ（メタ）アクリレート、（ポリオキシエチレン）トリメチロールプロパントリ（メタ）アクリレート、ポリ（メタ）アリロキシアルカン等、分子内に重合性二重結合を少なくとも２個有する化合物が例示できる。また、反応性架橋剤として、エチレングリコールジグリシジルエーテル等のポリグリシジルエーテル；プロパンジオール、グリセリン、ソルビトール等の多価アルコール等の共有結合性架橋剤、アルミニウム塩等の多価金属化合物であるイオン結合性架橋剤が例示できる。これらの中でも、吸水性能の観点から、アクリル酸との重合性架橋剤が好ましく、特に、アクリレート系、アリル系、アクリルアミド系の重合性架橋剤が好適に使用される。これらの内部架橋剤は１種のみを単独で用いてもよいし、２種以上を併用してもよい。上記内部架橋剤の使用量は、物性面から、架橋剤を除く上記単量体に対して、０．００１〜５モル％が好ましく、０．００５〜２モル％がより好ましく、０．０１〜１モル％がさらに好ましく、０．０３〜０．５モル％が特に好ましい。
【００４３】
（ｄ）その他の微量成分
本発明では、色調安定性や残存モノマーの観点から、アクリル酸中のプロトアネモニンおよび／またはフルフラールの含有量は０〜１０ｐｐｍが好ましく、０〜５ｐｐｍがより好ましく、０〜１ｐｐｍがさらに好ましい。さらに、フルフラール以外のアルデヒド分および／またはマレイン酸についても同様の理由により、アクリル酸中の含有量は０〜５ｐｐｍが好ましく、０〜３ｐｐｍがより好ましく、０〜１ｐｐｍがさらに好ましく、０ｐｐｍ（検出限界以下）が特に好ましい。なお、フルフラール以外のアルデヒド分としては、ベンズアルデヒド、アクロレイン、アセトアルデヒド等が挙げられる。また、残存モノマーの低減のため、アクリル酸ダイマーの含有量は０〜５００ｐｐｍが好ましく、０〜２００ｐｐｎがより好ましく、０〜１００ｐｐｍがさらに好ましい。
【００４４】
本発明では、重合安定性の観点から、不飽和単量体にメトキシフェノール類が含まれることが好ましく、ｐ−メトキシフェノールが含まれることがより好ましい。メトキシフェノール類の含有量は、単量体（アクリル酸）に対して、１〜２５０ｐｐｍが好ましく、５〜２００ｐｐｍがより好ましく、１０〜１６０ｐｐｍがさらに好ましく、２０〜１００ｐｐｍが特に好ましい。
【００４５】
（ｅ）単量体水溶液中のその他の成分
本発明で得られる吸水性樹脂の諸物性を改善するために、任意成分として、上記単量体水溶液に、以下の物質を添加することができる。すなわち、澱粉、ポリアクリル酸（塩）、ポリビニルアルコール、ポリエチレンイミン等の水溶性樹脂あるいは吸水性樹脂を、単量体に対して、例えば０〜５０質量％、好ましくは０〜２０質量％、より好ましくは０〜１０質量％、さらに好ましくは０〜３質量％添加することができる。さらに、各種の発泡剤（炭酸塩、アゾ化合物、気泡等）、界面活性剤、各種キレート剤、ヒドロキシカルボン酸や還元性無機塩等の添加剤を、単量体に対して、例えば０〜５質量％、好ましくは０〜１質量％添加することができる。
【００４６】
これらの中でも、吸水性樹脂の経時着色の抑制（高温高湿下で長期間保存した際の色調安定性の向上）や耐尿性（ゲル劣化防止）の向上を目的とする場合には、キレート剤、ヒドロキシカルボン酸、還元性無機塩が好ましく使用され、キレート剤が特に好ましく使用される。この場合の使用量は、吸水性樹脂に対して、１０〜５０００ｐｐｍが好ましく、１０〜１０００ｐｐｍがより好ましく、５０〜１０００ｐｐｍがさらに好ましく、１００〜１０００ｐｐｍが特に好ましい。なお、上記キレート剤、ヒドロキシカルボン酸、還元性無機塩については、国際公開第２００９／００５１１４号、欧州特許出願公開第２０５７２２８号、同第１８４８７５８号に開示される化合物が使用される。
【００４７】
（ｆ）重合開始剤
本発明において使用される重合開始剤は、重合形態によって適宜選択され、特に限定されない。例えば、熱分解型重合開始剤、光分解型重合開始剤、レドックス系重合開始剤等が挙げられる。具体的には、熱分解型重合開始剤としては、過硫酸ナトリウム、過硫酸カリウム、過硫酸アンモニウム等の過硫酸塩；過酸化水素、ｔ−ブチルパーオキシド、メチルエチルケトンパーオキシド等の過酸化物；２，２’−アゾビス（２−アミジノプロパン）ジヒドロクロリド、２，２’−アゾビス［２−（２−イミダゾリン−２−イル）プロパン］ジヒドロクロリド等のアゾ化合物等が挙げられる。また、光分解型重合開始剤としては、ベンゾイン誘導体、ベンジル誘導体、アセトフェノン誘導体、ベンゾフェノン誘導体、アゾ化合物等が挙げられる。さらに、レドックス系重合開始剤としては、上記過硫酸塩や過酸化物に、Ｌ−アスコルビン酸、亜硫酸水素ナトリウム等の還元性化合物を組み合わせた系が挙げられる。上記熱分解型重合開始剤と光分解型重合開始剤とを併用することも、好ましい態様として挙げることができる。これらの重合開始剤の使用量は、上記単量体に対して、０．０００１〜１モル％が好ましく、０．００１〜０．５モル％がより好ましい。重合開始剤の使用量が１モル％を超える場合、吸水性樹脂の着色を引き起こすことがあるため好ましくない。また、重合開始剤の使用量が０．０００１モル％を下回る場合、残存モノマーを増加させるおそれがあるため好ましくない。
【００４８】
なお、上記重合開始剤を使用する代わりに、放射線、電子線、紫外線等の活性エネルギー線を照射することにより重合を行ってもよく、これらの活性エネルギー線と重合開始剤とを併用して重合してもよい。
【００４９】
（ｇ）重合方法（架橋重合工程）
本発明においては、上記単量体水溶液を重合するに際して、得られる吸水性樹脂の吸水性能や重合制御の容易性等の観点から、通常、水溶液重合または逆相懸濁重合が採用されるが、好ましくは水溶液重合、より好ましくは連続水溶液重合が採用される。中でも、吸水性樹脂の１ラインあたりの生産量が多い巨大スケールでの製造に好ましく適用される。該生産量としては、０．５［ｔ／ｈｒ］以上であり、より好ましくは１［ｔ／ｈｒ］以上、さらに好ましくは５［ｔ／ｈｒ］以上、特に好ましくは１０［ｔ／ｈｒ］以上である。
【００５０】
また、上記連続水溶液重合の好ましい形態として、連続ベルト重合（米国特許第４８９３９９９号、同第６２４１９２８号、米国特許出願公開第２００５／２１５７３４号等）、連続ニーダー重合（米国特許第６９８７１５１号、同第６７０１４１号等）が挙げられる。
【００５１】
上記連続水溶液重合においては、重合開始温度を３０℃以上、好ましくは３５℃以上、より好ましくは４０℃以上、さらに好ましくは５０℃以上、特に好ましくは６０℃以上（上限は沸点）とする高温開始重合、あるいは、単量体濃度を３５質量％以上、好ましくは４０質量％以上、特に好ましくは４５質量％以上（上限は飽和濃度）とする高単量体濃度重合が、最も好ましい一例として例示できる。なお、上記重合開始温度は、単量体水溶液の重合機供給直前の液温で規定されるが、米国特許第６９０６１５９号および同第７０９１２５３号等に開示された条件等を、本発明に好ましく適用することができる。
【００５２】
さらに、得られる吸水性樹脂の物性向上と乾燥効率との観点から、重合時に水分を蒸発させ、より高固形分濃度の吸水性樹脂を得ることが好ましい。単量体水溶液からの固形分上昇度（重合後の含水ゲルの固形分−重合前の単量体の固形分）は１質量％以上が好ましく、２〜４０質量％がより好ましく、３〜３０質量％がさらに好ましい。ただし、８０質量％以下の固形分を有する含水ゲル状架橋重合体が得られる範囲が好ましい。
【００５３】
また、これらの重合は、空気雰囲気下でも実施可能であるが、着色防止の観点から窒素やアルゴン等の不活性ガス雰囲気下（例えば、酸素濃度１容積％以下）で実施することが好ましい。また、単量体または単量体を含む溶液中の溶存酸素を不活性ガスで置換（例えば、溶存酸素濃度；１ｍｇ／Ｌ未満）した後に、重合することが好ましい。また、減圧、常圧、加圧のいずれの圧力下でも実施することができる。
【００５４】
（２−２）含水ゲル状架橋重合体の細粒化工程（ゲル解砕工程）
本工程は、上記重合工程で得られた含水ゲル状架橋重合体を解砕し、粒子状の含水ゲル状架橋重合体（以下、「粒子状含水ゲル」と称する）を得る工程である。
【００５５】
上記重合工程で得られた含水ゲルはそのまま乾燥を行ってもよいが、上記課題の解決のため、好ましくは重合時または重合後、必要により解砕機（ニーダー、ミートチョッパー、カッターミル等）を用いてゲル解砕され粒子状にされる。すなわち、連続ベルト重合または連続ニーダー重合による重合工程と乾燥工程との間に、含水ゲルの細粒化（以下、「ゲル解砕」とも称する）工程をさらに含んでもよい。なお、逆相懸濁重合等、重合時に溶媒中での分散よってゲルが細粒化されている場合も、本発明の細粒化（重合中の細粒化）工程に含むものとするが、好適には解砕機を用いて解砕される。
【００５６】
ゲル解砕時の含水ゲルの温度は、物性の面から、好ましくは４０〜９５℃、より好ましくは５０〜８０℃に保温または加熱される。ゲル解砕後の粒子状含水ゲルの質量平均粒子径（Ｄ５０）は、０．５〜４ｍｍが好ましく、０．３〜３ｍｍがより好ましく、０．５〜２ｍｍがさらに好ましい。上記粒子状含水ゲルの質量平均粒子径（Ｄ５０）が、上記範囲内となることで、乾燥が効率的に行われるため好ましい。また、５ｍｍ以上の粒径を有する粒子状含水ゲルの割合は、粒子状含水ゲル全体の０〜１０質量％が好ましく、０〜５質量％がより好ましい。ここで、粒子状含水ゲルの粒子径は、特開２０００−６３５２７号公報の段落〔００９１〕に記載の、湿式の分級方法を用いて測定する。
【００５７】
（２−３）乾燥工程
乾燥工程は、重合中または重合後の細粒化工程で得られた粒子状含水ゲル状架橋重合体を乾燥する工程である。
【００５８】
本発明における乾燥工程で用いられる乾燥機は、各種の乾燥機を使用することができ、特に制限されないが、通気バンド式連続乾燥機、流動床乾燥機が好ましく使用でき、さらに好ましくは、通気バンド式連続乾燥機が使用できる。通気バンド式連続乾燥機を用いることで、効率的な乾燥が行える。
【００５９】
上記乾燥の稼働時間としては２４時間以上の連続乾燥が好ましく、１２０時間以上がより好ましく、２４０時間以上がさらに好ましく、７２０時間以上が特に好ましい。
【００６０】
（ａ）乾燥装置
本発明で用いられる乾燥装置としては、通気ベルト式乾燥機（ベルト式乾燥機）が好ましく用いられ、その他、必要により、伝導伝熱型乾燥機、輻射伝熱型乾燥機、熱風伝熱型乾燥機、誘電加熱乾燥機等の１種または２種以上が挙げられ、乾燥の速さから熱風伝熱型乾燥機（以下、熱風乾燥機という。）が好ましい。熱風乾燥機としては、通気ベルト（バンド）式、通気回路式、通気竪型式、並行流ベルト（バンド）式、通気トンネル式、通気溝型攪拌式、流動層式、気流式、噴霧式等の乾燥装置が挙げられ、本発明では物性制御の点で通気ベルト式が好ましい。他の乾燥機を併用してもよいが、好ましくは、通気ベルト式乾燥機（ベルト式乾燥機）のみで乾燥される。
【００６１】
乾燥機の熱源としては、通電によるヒーターや、水蒸気、熱風等の各種の加熱気体が例示される。特に好ましい熱源は加熱蒸気（１００℃以上）である。かかる加熱蒸気はリサイクルされ、必要により、熱交換機を通じて再加熱されて、吸水性樹脂の乾燥工程または別の工程で使用される。加熱温度は一定でも、変化させてもよい。
【００６２】
乾燥温度は、通常１００〜２５０℃、好ましくは１００〜２２０℃、より好ましくは１２０〜２００℃、特に好ましくは１５０〜１９０℃の温度範囲（熱風温度）である。乾燥室を通過する熱風の風速は、重合体があまり吹き飛ばされないような範囲で、できるだけ速い方が効率的であり、好ましくは０．１〜５［ｍ／ｓ］、より好ましくは０．５〜３［ｍ／ｓ］である。風速が０．１［ｍ／ｓ］を下回ると、所定の含水率まで乾燥するのに必要な時間が長くなりすぎて、乾燥機が巨大になる。一方、風速が５［ｍ／ｓ］を超えると乾燥室から飛び出す重合体が多くなり、安定的な運転が難しくなる。乾燥時間（粒子状含水ゲル状架橋重合体の乾燥機への投入から、同一の粒子状含水ゲル状架橋重合体が乾燥物として乾燥機から排出されるまでの時間）は、重合体の表面積、含水率、および乾燥機の種類、風量に依存し、目的とする含水率になるよう選択される。例えば、乾燥時間は、１分〜１時間の範囲内で適宜選択すればよい。
【００６３】
本発明は、用いられる乾燥機のベルト長さが５〜１００ｍ、さらには１０〜７０ｍ、特に２０〜６０ｍの範囲である巨大スケールの連続乾燥に適用される。ベルトの幅も制限されないが、通常０．５〜１０ｍ、さらには１〜５ｍで適宜決定される。なお、幅方向と長さ方向の比も目的に応じて決めればよいが、幅より長さ方向（進行方向）が長いことが好ましく、通常３〜５００倍、さらには５〜１００倍で適宜決定される。
【００６４】
本発明の乾燥は、連続通気ベルト上で行われることが好ましく、通気ベルトとしては、金網（例；目開き１０００〜４５μｍ）やパンチングメタルが例示されるが、好ましくはパンチングメタルが使用される。パンチングメタルの孔の形状は広く適用でき、例えば、丸穴，楕円穴，角穴，六角穴，長丸穴，長角穴，菱穴，十字穴やそれら複数形状の併用が例示でき、それら穴の並びも千鳥状でもよく並列状でもよい。さらに、孔がルーバー（出窓）など立体的に形成されてもよいが、好ましくは平面構造の孔を有する。また、ピッチ方向はベルトの進行方向に縦でもよく、横でもよく、斜めでもよく、それらが併用されてもよい。なお、パンチングメタルの孔の大きさや開孔率は後述する。
【００６５】
通気ベルト上での粒子状含水ゲル状架橋重合体の移送速度は、ベルト幅、ベルト長、生産量、乾燥時間により適宜調整すればよいが、ベルト駆動装置の負荷、耐久性等の観点から、好ましくは０．３〜５［ｍ／ｍｉｎ］、より好ましくは０．５〜２．５［ｍ／ｍｉｎ］、さらに好ましくは０．５〜２［ｍ／ｍｉｎ］、特に好ましくは０．７〜１．５［ｍ／ｍｉｎ］である。
【００６６】
本発明を達成するうえで、温度、露点、風量を多段階に変化させることが好ましく、そのために、乾燥機が５室以上、特に６室以上、さらには８室以上の通気ベルト式乾燥機であることが好ましい。上限はスケールなどで適宜設定されるが、通常、２０室程度で十分である。
【００６７】
（ｂ）面積占有率
本発明の製造方法において、通気バンド乾燥機を使用する場合、ベルト上の面積占有率は通常８５〜１００％、好ましくは８７〜１００％、より好ましくは８７〜９９％、特に好ましくは９０〜９８％、最も好ましくは９３〜９７％である。面積占有率とは、乾燥工程初期の通気ベルト面積（Ａ）に対する粒子状含水ゲルの積層物が通気ベルト面上を占める面積比（百分率）として規定する。なお、通気ベルト面積（Ａ）には孔の面積も含まれるものとする。該区間における粒子状含水ゲルの積層物の占有面積により、乾燥初期の粒子状含水ゲルの積層物が通気ベルト面上を占める面積（Ｂ）が規定される。前記により規定された通気ベルト面積（Ａ）と、粒子状含水ゲルの積層物の占有面積（Ｂ）により、面積占有率（Ｂ／Ａ×１００（％））を規定する。上記面積占有率が９９％を超える場合、または８５％未満の場合、吸水性樹脂の物性が低下することが見いだされ、さらに、落下飛散率、乾燥効率や連続乾燥性が低下する傾向にある。ベルト上での非占有箇所は適宜決定され、中央部、両端部、中間の一定位置に含水ゲルを積層しない部分を設ければよく、好ましくは両端部に含水ゲルを設置しない一定領域が設けられる。
【００６８】
（ｃ）開孔率および孔
本発明の製造方法において、通気バンド乾燥機を使用する場合、本発明で好ましいパンチングメタルの開孔率は１５〜５０％、より好ましくは２０〜４５％、特に好ましくは２５〜４０％である。ここで、開孔率は孔、ピッチ（Ｐ）などで決定され、一定領域に孔を有しない場合、例えば、パンチングメタルが縁を有する場合、その部分も含んだ面積で規定される。開孔率が上記から外れる場合、吸水性樹脂の物性が低下することが見いだされ、さらに、乾燥効率や連続乾燥性が低下する傾向にある。
【００６９】
孔ひとつの面積（複数種類の穴の場合は平均面積で平均開孔面積として規定）は粒子状含水ゲルの一粒の断面積より大きいことが好ましく、２〜１００倍、さらには４〜５０倍の範囲である。また、孔の最大開孔距離（例えば、円形であれば直径、楕円形であれば長径）は粒子状含水ゲルの質量平均粒子径より大きいことが好ましく、２〜１００倍、さらには４〜５０倍の範囲である。さらに、孔の平均開孔面積は５〜５００ｍｍ２、好ましくは１０〜１００ｍｍ２、特に好ましくは１５〜５０ｍｍ２とされる。前記範囲の規定より小さい場合、乾燥効率が低下し、大きい場合は乾燥物の収率が低下するので好ましくない。
【００７０】
（ｄ）樹脂固形分
上記したように、本発明の製造方法の重合工程においては、水分を蒸発させながら重合を行う連続ニーダー重合または連続ベルト重合が好ましい。本重合工程において、固形分の上昇度（単量体水溶液の固形分とゲル固形分との差）は１質量％以上、さらには２質量％以上、特に５質量％以上であり、かかる固形分上昇によって、高物性の吸水性樹脂が高生産性でかつ低エネルギーで得られる。さらに乾燥工程においても、同様に、樹脂固形分の上昇がエネルギー削減のみならず、乾燥機への付着低減に好影響を及ぼす。
【００７１】
なお、乾燥工程での固形分の上昇、乾燥機への含水ゲルの付着防止、製品の粒度制御等の観点から、乾燥前の粒子状含水ゲル状架橋重合体に、分級工程で得られた吸水性樹脂微粒子をリサイクルしてもよい。また、乾燥工程に導入される前の粒子状含水ゲル状架橋重合体の固形分は４５質量％以上であることが好ましい。また、粒子状含水ゲル状架橋重合体は１［ｔ／ｈｒ］以上の規模で乾燥される。なお、樹脂固形分の制御は、単量体濃度、重合時の水分蒸発、微粉リサイクル等で行うことができ、樹脂固形分を上昇させることで、エネルギー削減のみならず、乾燥機への付着も低減できる。
【００７２】
（２−４）粉砕工程、分級工程（乾燥後の粒度調整）
本工程は、上記乾燥工程で得られた乾燥物を、粉砕、分級して、吸水性樹脂粉末を得る工程である。なお、吸水性樹脂粉末は下記の表面架橋を施す前の吸水性樹脂をさす。上記乾燥工程で得られた乾燥物をそのまま乾燥粉末として使用することもできるが、乾燥時に粒子状含水ゲルが凝集しブロック状の塊状物となることもある。この現象は特にバンド乾燥機で見られ、粉砕または粗砕（凝集を解す操作）が必要となる。さらに、後述する表面架橋工程での物性向上のため、特定の粒度に制御することが好ましい。なお、粒度制御は、本粉砕工程、分級工程に限らず、重合工程（特に逆相懸濁重合）、微粉回収工程、造粒工程等で適宜実施することができる。以下、粒度は標準篩（ＪＩＳ  Ｚ８８０１−１（２０００））で規定する。
【００７３】
本粉砕工程で使用できる粉砕機は、特に限定されず、従来から知られている粉砕機を使用することができる。具体的には、ロールミル、ハンマーミル、ロールグラニュレーター、ジョークラッシャー、ジャイレクトリークラッシャー、コーンクラッシャー、ロールクラッシャー、カッターミル等を挙げることができる。これらの中でも、粒度制御の観点から、多段のロールミルまたはロールグラニュレーターを使用することが好ましい。また、分級工程においては、ふるい分級や気流分級等、各種の分級機を使用することができる。
【００７４】
本発明の分級工程は、表面架橋前および／または表面架橋後に必須に行われ、好ましくは表面架橋前、さらに好ましくは表面架橋前および表面架橋後の合計２回行われる。
【００７５】
本工程で得られる吸水性樹脂の物性向上の観点から、以下の粒度となるように制御することが好ましい。すなわち、吸水性樹脂粉末（表面架橋前）の質量平均粒子径（Ｄ５０）は、２００〜６００μｍが好ましく、２００〜５５０μｍがより好ましく、２５０〜５００μｍがさらに好ましく、３５０〜４５０μｍが特に好ましい。また、目開き１５０μｍの篩（ＪＩＳ標準篩）を通過する微細な粒子の割合は、吸水性樹脂粉末全体に対して、０〜５質量％が好ましく、０〜３質量％がより好ましく、０〜１質量％がさらに好ましい。また、目開き８５０μｍの篩（ＪＩＳ標準篩）を通過しない巨大な粒子の割合は、吸水性樹脂粉末全体に対して、０〜５質量％が好ましく、０〜３質量％がより好ましく、０〜１質量％がさらに好ましい。これらの粒度は、国際公開第２００４／６９９１５号やＥＤＡＮＡ−ＥＲＴ４２０．２．−０２（Ｐａｒｔｉｃｌｅ  Ｓｉｚｅ  Ｄｉｓｔｒｉｂｕｔｉｏｎ）に開示された方法で測定される。
【００７６】
（２−５）表面処理工程
本発明に係る吸水性樹脂の製造方法は、不飽和単量体水溶液の重合工程と、重合中または重合後の細粒化工程で得られた粒子状含水ゲル状架橋重合体の乾燥工程と、乾燥後の粉砕工程と、乾燥後の分級工程と、分級工程後の吸水性樹脂粉末の表面処理工程と、および、必要により表面処理工程後の第２分級工程とを含む吸水性樹脂の製造方法（例えば図１）であって、熱処理機を加熱した状態で保持したまま、上記表面処理工程の中断を行い、その後表面処理工程を再開することを特徴とする、吸水性樹脂の製造方法である。ただし、上記表面処理工程の中断とは、吸水性樹脂粉末が熱処理機内に実質不存在の状態、あるいは、連続表面処理において熱処理機に投入または排出されない状態をいう。
【００７７】
上記の通り、吸水性樹脂の製造工程は、重合工程、細粒化工程、乾燥工程、粉砕工程、分級工程、表面処理工程等、数多くの工程の連続稼働によって成り立っている。定期的なメンテナンスや一時的なトラブル（一部の工程での運転トラブル）時には、全工程を停止させ、吸水性樹脂の連続製造フローを停止させる必要がある。これらの対処を行った後、運転を再開するが、その際、得られる吸水性樹脂の品質が安定しないことや、運転再開に過度のエネルギーが必要のため、装置の故障を招き、再度運転が停止することもあった。さらに、運転再開時に着色異物（主に吸水性樹脂の変色物）が混入することもあった。
【００７８】
本発明では、上記工程のうち、表面処理工程（加熱処理工程）に用いられる熱処理機が停止したことを想定し、上記課題を解決できる熱処理機の停止方法に着目した。すなわち、本発明では、加熱処理工程の中断期間中であっても熱処理機を加熱した状態で保持しておくことで上記課題が解決することを見出した。上記操作を行うことで、運転再開の際には順調に熱処理機が稼働し、さらに着色異物の吸水性樹脂への混入もなく、安定的に連続表面処理が行える。なお、「熱処理機を加熱した状態で保持する」とは、熱源の継続的な付与を指し、加熱処理工程の停止期間中、熱源の付与が行われず、余熱のみの状態は、加熱状態に含まれない。
【００７９】
上記熱源としては、通電によるヒーターや、水蒸気、熱風等の各種の加熱気体が例示されるが、加熱気体の継続的な付与が好ましい。特に好ましくは熱源として加熱蒸気（１００℃以上）が用いられる。かかる加熱蒸気はリサイクルされ、必要により、熱交換機を通じて再加熱されて、吸水性樹脂の乾燥工程または別の工程で使用される。なお、乾燥機へ熱源の継続的な付与は、所望する加熱温度、好ましくは下記範囲を維持する温度範囲となるようにすればよく、連続加熱であっても、断続的加熱（Ｏｎ／Ｏｆｆ）であってもよい。また、上記加熱温度は一定でも、変化させてもよい。
【００８０】
好ましくは上記熱源により空気を温めて熱処理機内に吹き込む方法や、トレースにより熱処理機を温める方法により、熱処理機と、熱処理機内に残留する吸水性樹脂粉末を加熱する。
【００８１】
ここで、加熱処理工程は連続式、半連続式、回分式のいずれであっても本発明を適用することができるが、中でも連続式加熱処理工程に適用することが好ましい。すなわち、連続式加熱処理工程を停止する際に、熱処理機を加熱状態で停止したのちに加熱処理を再開する。完全に熱処理機を停止した後に熱処理を再開すると、運転起動時パドルに過度のエネルギー（トルク）が必要となったり、着色異物が混入したりすることもある。
【００８２】
上記熱処理の処理時間としては２４時間以上の連続運転が好ましく、１２０時間以上がより好ましく、２４０時間以上がさらに好ましく、７２０時間以上が特に好ましい。また、熱処理の停止から熱処理開始までの時間（本発明でいう加熱処理工程の中断期間）は、０．５時間以上が好ましく、０．５時間以上１００日間以内がより好ましく、１時間以上５０日間以内がさらに好ましく、５時間以上２０日間以内が特に好ましく、１０時間以上１５日間以内が最も好ましい。熱処理工程の中断期間が０．５時間未満の場合、停止前の熱処理温度からの温度低下量が少ないため、加熱状態で停止する効果が小さい。一方、加熱処理工程の中断期間が１００日間を越える場合、熱処理機を長期間に亘って未使用となるため、エネルギー使用が長期間となり、エネルギーコストが不利となる。
【００８３】
熱処理工程の中断期間中における熱処理機の温度（熱処理機内の雰囲気温度）については、加熱状態が継続していればよく、特に制限されないが、エネルギーや着色の問題から熱処理温度よりも低い温度が好ましい。具体的には、熱処理温度より１０℃以上低下させることが好ましく、以下順に、２０℃以上、３０℃以上、４０℃以上、低下させることが好ましい。また、熱処理工程の中断期間中における熱処理機の温度の下限としては、４０℃以上であることが好ましく、５０℃以上がより好ましく、６０℃以上がさらに好ましい。上記熱処理機の温度が４０℃未満の場合、パドルの起動に過度のエネルギーが必要であり、また、着色異物が混入するおそれがあり好ましくない。従って、加熱処理工程の中断期間中の熱処理機の温度としては、４０℃以上、さらには６０℃以上、８０〜１４０℃であればよい。なお、熱処理機より後ろでトラブルが発生した場合など、熱処理機内に吸水性樹脂粉末が残留している場合、中断期間中に熱処理温度のまま熱処理機を停止させておくと、熱処理機内に残留している吸水性樹脂粉末の吸水倍率が低下するので、熱処理機を再稼働させる際、所望の吸水倍率の吸水性樹脂を得るために時間がかかることがある。一方、４０℃未満で熱処理機を停止させた場合、上記問題点以外に、熱処理機を再稼働させる際、吸水性樹脂の物性がロットごとに振れを生じ、多くの場合、吸水倍率や通液性に劣った吸水性樹脂になる。この原因は、熱処理機内部の吸水性樹脂粉末が凝集し、さらに熱処理機を再稼働させた後も排出されず熱処理機内に残って、均一な熱処理を阻害し続けるためと推測される。
【００８４】
上記熱処理工程の中断期間中に、吸水性樹脂粉末からなる滞留物（またはその凝集粒子）を、熱処理機から除去することが好ましい。滞留物（落下滞留物を含む）を除去することで、着色異物（例えば、黄色、茶色、茶褐色、黒色に焦げた吸水性樹脂）のない吸水性樹脂が得られる。該着色異物は、吸水性樹脂粉末からなる滞留物が、熱処理機内に長時間滞留することによって生成する。したがって、５日間以上、１０日間以上、さらには２０日間以上連続稼働する場合には、吸水性樹脂粉末からなる滞留物を定期的に除去、清掃することが好ましい。上記滞留物の形状は特に問わないが、通常、粒子状であり、それらは熱処理機のパドル上から落下、飛散または付着することで、熱処理機内に滞留する。該滞留物の除去方法としては、バキュームで吸引したり、ブラシで除去したり、（加圧）エアーで吹き飛ばしたりして除去すればよい。滞留物（の粒子）を熱処理機から除去する際には、熱処理機は加熱状態でもよいが、作業者が熱処理機内部の清掃を行う場合は除去作業の容易性から室温程度まで下げた後、速やかに清掃を行うことが好ましい。１００時間以内に清掃を開始する。清掃の開始は、４８時間以内が好ましく、２４時間以内がより好ましく、１２時間以内がさらに好ましく、６時間以内が特に好ましい。加熱を停止したまま時間が経過すると、上記の通り滞留物の付着が激しくなり、清掃が困難になる場合がある。
【００８５】
本発明において、上記所定粒度の吸水性樹脂粉末（粒子）に対して、粒子表面近傍を改質する工程を表面処理工程という。ここで、「表面処理」には、表面架橋やその他、粒子表面への各種添加剤やポリマーの添加が例示されるが、好ましくは加熱反応による表面架橋が必須に行われる。表面架橋以外の表面処理としては、水溶性または水不溶性ポリマー、滑剤、キレート剤、消臭剤、抗菌剤、水、界面活性剤、水不溶性微粒子、酸化防止剤、還元剤等の添加が例示できる。これらの剤は、吸水性樹脂粉末や表面架橋後の吸水性樹脂粒子に対して、好ましくは０〜３０質量％、より好ましくは０．０１〜１０質量％で添加混合されうる。これらの剤は、下記表面架橋剤に代わって、上記の上限で混合され加熱処理される。以下、表面架橋工程を代表して説明するが、下記の混合、加熱および停止の各操作は上位概念である表面処理工程にも適宜適用することができる。
【００８６】
（ａ）混合工程（表面架橋工程）
本発明では、吸水性能向上を目的として、好ましくは表面架橋工程をさらに含む。本発明では、表面架橋処理によって、着色が少なく、より白色の吸水性樹脂が得られる。以下の各工程は、吸水性樹脂の表面架橋、特に高温表面架橋に、好適に適用できる。
【００８７】
本発明における表面架橋工程は、吸水性樹脂粉末と表面架橋剤との混合工程、該混合物の加熱処理工程、必要により行われる冷却工程からなる。
【００８８】
（共有結合性表面架橋剤）
本発明で用いることができる表面架橋剤としては、特に限定されないが、種々の有機または無機架橋剤を挙げることができる。中でも有機表面架橋剤単独か、有機表面架橋剤とイオン結合性表面架橋剤との併用が好ましい。有機表面架橋剤としては共有結合性表面架橋剤が好ましく、具体的には、多価アルコール化合物、エポキシ化合物、多価アミン化合物またはそのハロエポキシ化合物との縮合物、オキサゾリン化合物、（モノ、ジ、またはポリ）オキサゾリジノン化合物、アルキレンカーボネート化合物であり、特に高温での反応が必要な、多価アルコール化合物、アルキレンカーボネート化合物、オキサゾリジノン化合物等の脱水反応性架橋剤が好ましく使用できる。より具体的には、米国特許第６２２８９３０号、同第６０７１９７６号、同第６２５４９９０号等に例示されている化合物を挙げることが出来る。例えば、モノ，ジ，トリ，テトラまたはプロピレングリコール、１，３−プロパンジオール、グリセリン、１，４−ブタンジオール、１，３−ブタンジオール、１，５−ペンタンジオール、１，６−ヘキサンジオール、ソルビトール等の多価アルコール化合物；エチレングリコールジグリシジルエーテルやグリシドール等のエポキシ化合物；エチレンカーボネート等のアルキレンカーボネート化合物；オキセタン化合物；２−イミダゾリジノンのような環状尿素化合物等の脱水エステル反応性架橋剤が挙げられる。これらの共有結合性表面架橋剤（特に脱水反応性表面架橋剤）は１種または２種以上を併用することができる。上記表面架橋剤の使用量は、吸水性樹脂粉末１００質量部に対して、好ましくは０．００１〜１０質量部、より好ましくは０．０１〜５質量部の範囲内で適宜決定される。
【００８９】
（イオン結合性表面架橋剤）
本発明においては、通液性等の物性向上を目的に、上記有機表面架橋剤以外に無機表面架橋剤を使用することができる。使用される無機表面架橋剤としては、特に限定されないが、２価以上、好ましくは３価または４価の多価金属塩（有機塩または無機塩）若しくは水酸化物を例示することができる。具体的には、多価金属としてはアルミニウム、ジルコニウム等が挙げられ、乳酸アルミニウム、硫酸アルミニウムが好ましく使用される。これらの無機表面架橋剤は、有機表面架橋剤と同時または別途に使用される。なお、多価金属による表面架橋については、国際公開第２００７／１２１０３７号、同第２００８／０９８４３号、同第２００８／０９６４２号、米国特許第７１５７１４１号、同第６６０５６７３号、同第６６２０８８９号、米国特許出願公開第２００５／０２８８１８２号、同第２００５／００７０６７１号、同第２００７／０１０６０１３号、同第２００６／００７３９６９号等に示されている。上記イオン結合性表面架橋剤は１種または２種以上を併用することができ、その使用量は、吸水性樹脂粉末１００質量部に対して、好ましくは０．００１〜１０質量部、より好ましくは０．０１〜５質量部の範囲内で適宜決定される。
【００９０】
また、本発明においては、通液性等の物性向上を目的に、上記有機表面架橋剤以外にポリアミンポリマーを同時にまたは別途に使用してもよい。該ポリアミンポリマーは、質量平均分子量が５０００〜１００万程度を有するものが特に好ましく、例えば、米国特許第７０９８２８４号、国際公開第２００６／０８２１８８号、同第２００６／０８２１８９号、同第２００６／０８２１９７号、同第２００６／１１１４０２号、同第２００６／１１１４０３号、同第２００６／１１１４０４号等に例示されている。
【００９１】
本発明では、従来着色が激しかった高温加熱や空気（熱風）での熱処理でも、高度に白色の吸水性樹脂を提供する。特に衛生材料（特に紙おむつ）を目的とする場合、表面架橋処理によって、後述の加圧下吸水倍率（ＡＡＰ）を後述の範囲、好ましくは２０ｇ／ｇ以上に高めれば良い。
【００９２】
上記表面架橋剤を混合する際、溶媒として水を用いることが好ましい。上記水の使用量は、吸水性樹脂粉末１００質量部に対して、好ましくは０．５〜２０質量部、より好ましくは０．５〜１０質量部の範囲内で適宜決定される。さらに、上記水以外に、必要に応じて、親水性有機溶媒を併用してもよく、その使用量は、吸水性樹脂粉末１００質量部に対して、好ましくは０〜１０質量部、より好ましくは０〜５質量部の範囲内で適宜決定される。
【００９３】
さらに、表面架橋剤溶液の混合に際し、水不溶性の微粒子粉体や界面活性剤を本発明の効果を妨げない程度に共存させてもよい。該微粒子粉体や界面活性剤の種類や使用量等については、米国特許第７４７３７３９号等に例示されているが、該使用量としては、吸水性樹脂粉末１００質量部に対して、好ましくは０〜１０質量部、より好ましくは０〜５質量部、さらに好ましくは０〜１質量部の範囲内で適宜決定される。
【００９４】
（ｂ）加熱処理工程
表面架橋工程では、吸水性樹脂粉末と表面架橋剤とを混合した後、好ましくは加熱処理され、その後必要により冷却処理される。加熱処理には公知の乾燥機が使用され、上記本発明の停止方法も好ましく適用される。上記加熱処理時の加熱温度（熱媒温度または材料温度、特に材料温度を指す）は、使用する表面架橋剤の種類・量等によって適宜決定されるが、７０〜３００℃が好ましく、１２０〜２５０℃がより好ましく、１５０〜２５０℃がさらに好ましく、１７０〜２３０℃が特に好ましい。なお、脱水反応性の表面架橋剤を使用する場合の加熱温度は、１５０〜２５０℃が好ましく、１７０〜２３０℃がより好ましい。上記処理温度が７０℃未満の場合、加熱処理時間が延び生産性の低下を招来する上に、均一な表面架橋層を形成することができないため好ましくない。また、上記処理温度が３００℃を超える場合、吸水性樹脂粉末が劣化するため好ましくない。また、上記加熱処理時の加熱時間は、１分〜２時間の範囲が好ましい。上記加熱処理は、通常の乾燥機または加熱炉で行うことができる。なお、欧州特許第０３４９２４０号、同第０６０５１５０号、同第０４５０９２３号、同第０８１２８７３号、同第０４５０９２４号、同第０６６８０８０号、日本国特開平７−２４２７０９号、同平７−２２４３０４号、米国特許第５４０９７７１号、同第５５９７８７３号、同第５３８５９８３号、同第５６１０２２０号、同第５６３３３１６号、同第５６７４６３３号、同第５４６２９７２号、国際公開第９９／４２４９４号、同第９９／４３７２０号、同第９９／４２４９６号等に開示された表面架橋方法についても、本発明に好ましく適用することができる。
【００９５】
（熱処理装置）
本発明で用いられる熱処理装置としては、流動床熱処理機、ベルト型熱処理機、パドル型熱処理機、ディスク型熱処理機、熱風熱処理機、赤外線熱処理機等、各種の加熱処理機を使用することができるが、これらの中でも、パドル型熱処理機が好ましく、ディスク型熱処理機が殊に好ましい。具体的には、Ｂｅｐｅｘ−熱処理機、Ｎａｒａ−熱処理機が挙げられる。なお、本明細書では「熱処理機」と便宜上表現しているが、これらは乾燥機と同一のものである。加熱処理は、熱処理機自体中で、ジャケットの加熱または熱風の吹き込みによって行うことができる。後接続された乾燥機、例えば、箱型乾燥機、回転管炉または加熱可能なスクリューは、同様に適当である。
【００９６】
本加熱処理工程における加熱温度は、７０〜３００℃が好ましく、１２０〜２５０℃がより好ましく、１５０〜２５０℃がさらに好ましく、１７０〜２３０℃が特に好ましい。また、加熱時間は、１分〜２時間が好ましく、５分〜１時間がより好ましい。
【００９７】
加熱処理工程においては、熱処理機として、吸水性樹脂粉末の投入口と排出口、および、複数の攪拌盤を備えた１本以上の回転軸からなる攪拌手段と加熱手段とを有する横型連続攪拌装置を用いることもできる。その場合、該横型連続攪拌装置の攪拌動力指数が３〜１５［Ｗ・ｈｒ／ｋｇ］であることが好ましい。なお、攪拌動力指数とは、以下の数式から求められる値であって、スケールアップ時（特に１［ｔ／ｈｒ］以上）における吸水性樹脂の安定的生産性を判断する指標となる。
【００９８】
【数１】
0005504334.tif 000002
【００９９】
上記攪拌動力指数は、表面処理時の装置の消費電力と空運転時の消費電力で容易に求めることができ、４〜１３［Ｗ・ｈｒ／ｋｇ］がより好ましく、５〜１１［Ｗ・ｈｒ／ｋｇ］がさらに好ましく、５〜１０［Ｗ・ｈｒ／ｋｇ］が特に好ましく、５〜９［Ｗ・ｈｒ／ｋｇ］が最も好ましい。該数値が１５［Ｗ・ｈｒ／ｋｇ］を超える場合、物性（特に通液性）が低下し、また、該数値が３［Ｗ・ｈｒ／ｋｇ］を下回る場合でも、物性（特に加圧下吸水倍率）が低下する。なお、攪拌動力指数の制御は、吸水性樹脂の供給量や排出量の調整、吸水性樹脂の粒度やかさ比重、装置の回転数、形状、表面処理剤の組成、滞留時間等で適宜決定される。
【０１００】
（乾燥空気）
本発明における加熱処理工程の中断時には、吸水性樹脂の物性維持および閉塞現象を抑制するという観点から、乾燥された空気を加熱処理工程の中断期間中の熱処理機内に注入することが好ましい。該空気の露点としては、０℃以下（マイナス露点）がよく、−１００〜−５℃が好ましく、−９５〜−３０℃がより好ましく、−９０〜−３５℃がさらに好ましく、−８５〜−４０℃が特に好ましい。該空気の露点を制御する方法としては、特に制限されないが、適宜乾燥すればよく、メンブレンドライヤー、冷却吸着式ドライヤー、ダイヤフラムドライヤー等の機器を単独でまたは併用して乾燥すればよい。上記冷却吸着式ドライヤーを使用する場合、加熱再生式でもよく、非加熱再生式でもよく、非再生式でもよい。本発明の効果を奏するには、上記露点を有する空気の温度が室温（２５℃）であればよく、好ましくは加熱してもよく、さらに好ましくは上述した中断期間中の熱処理機の温度範囲に加熱される。
【０１０１】
（従来の加熱処理方法）
上記特許文献１〜９や、上記共有結合性表面架橋剤およびイオン結合性表面架橋剤の項目に記載した特許文献等に、従来の表面架橋やその他吸水性樹脂の加熱処理が開示されている。しかし、これらの文献は、加熱処理装置を加熱状態で停止することについては開示しない。
【０１０２】
（ｃ）冷却工程
本工程は、加熱処理工程の後、任意に実施される工程であり、好ましくは上記加熱処理工程において高温での反応が必要な、多価アルコール化合物、アルキレンカーボネート化合物、オキサゾリジノン化合物からなる脱水反応性架橋剤を使用する場合に、冷却工程が設けられる。
【０１０３】
本冷却工程において用いられる冷却装置としては、特に制限されないが、上記加熱処理工程で用いられる装置と同一仕様の装置を用いることができる。すなわち、上記横型連続攪拌装置でもよいし、米国特許第７３７８４５３号等に例示されている装置でもよい。例えば、内壁その他の伝熱面の内部に、冷却水が通水されている２軸攪拌装置等が用いられる。また、上記冷却水の温度としては、表面処理工程における加熱処理温度未満とされ、好ましくは２５℃以上７０℃未満の範囲内で適宜決定される。さらに冷却装置の攪拌動力指数についても、上記加熱処理機と同様、３〜１５［Ｗ・ｈｒ／ｋｇ］が好ましく、４〜１３［Ｗ・ｈｒ／ｋｇ］がより好ましく、５〜１１［Ｗ・ｈｒ／ｋｇ］がさらに好ましく、５〜１０［Ｗ・ｈｒ／ｋｇ］が特に好ましく、５〜９［Ｗ・ｈｒ／ｋｇ］が最も好ましい。
【０１０４】
なお、攪拌動力指数や冷却工程の好ましい形態については、特願２００９−１９７０６３号（出願日；２００９年８月２７日）や特願２００９−１９６９６７号（出願日；２００９年８月２７日）およびそれらの優先権主張出願に開示されており、該出願内容は、本発明における攪拌動力指数の制御方法とする。
【０１０５】
（ｄ）周期的遮断
表面架橋での物性安定や物性向上の面から、表面架橋工程と第２の分級工程との間で周期的遮断を行うことが好ましい。該周期的遮断は、０．００１〜５分間隔で行われるのが好ましく、さらには０．０１〜１分間隔、特に０．０５〜０．５分間隔が好ましい。吸水性樹脂が連続装置間（混合機、加熱処理機、必要により冷却機）を周期的、すなわち間欠的（Ｏｎ／Ｏｆｆ）に移動される。これらの周期的遮断は、加熱装置と任意の冷却装置（冷却工程）との間でも行える。
【０１０６】
なお、周期的遮断については、特願２００９−１９７０２２号（出願日；２００９年８月２７日）およびその優先権主張出願に開示されており、該出願内容は本発明における周期的遮断とする。
【０１０７】
（２−６）微粉リサイクル工程
本発明における微粉リサイクル工程とは、乾燥および必要により粉砕・分級で得られた微粉（特に１５０μｍ以下を主成分、特に７０質量％以上含む微粉）を分離後、そのまま、あるいは水和して、重合工程や乾燥工程にリサイクルする工程であり、例えば、米国特許出願公開第２００６／２４７３５１号、米国特許第６２２８９３０号等に記載の方法が適用できる。
【０１０８】
リサイクルした微粉を含むことで、粒度が制御できるとともに、吸水性樹脂粉末の添加によって本発明で必須の高固形分が容易に達成され、さらに微粉の添加で乾燥ベルトからの乾燥後の吸水性樹脂の剥離が容易になるので好ましい。
【０１０９】
従来の製造方法では、微粉リサイクル工程を含む製造方法により得られた吸水性樹脂は、微粉添加に伴う不均一乾燥、残存モノマーの増加、吸水倍率の低下等のため、高物性の吸水性樹脂を得ることが困難であったが、本発明の製造方法では、特に吸水性樹脂の製造工程において微粉リサイクル工程を含む場合に、吸収物性低下の抑止や着色防止の効果に優れる。すなわち、重合工程での水分蒸発または吸水性樹脂微粉の添加で、含水ゲルの固形分が４５質量％以上、５０質量％以上、５５質量％以上、６０質量％以上に高められてなることが好ましい。単量体からの固形分上昇（重合後の含水ゲルの固形分−重合前の単量体の質量％）は１質量％以上、さらには２〜４０質量％、特に３〜３０質量％の範囲が好ましい。また、乾燥後の吸水性樹脂微粉末またはその水添加物を重合工程または乾燥工程にリサイクルする工程を含むことが好ましい。
【０１１０】
（２−７）その他の工程（およびその加熱停止）
上記各連続工程以外に、必要により、多価金属塩の表面処理工程、蒸発モノマーのリサイクル工程、造粒工程、微粉除去工程（第２分級工程）等を設けてもよい。さらに、経時色安定性効果やゲル劣化防止等のために、上記各工程の一部または全部に上記添加剤を、必要により使用してもよい。さらに、本発明の製造方法においては、好ましくは微粉リサイクル工程を含む。
【０１１１】
また、重合中または重合後に、水溶性または水不溶性ポリマー、滑剤、キレート剤、消臭剤、抗菌剤、水、界面活性剤、水不溶性微粒子、酸化防止剤、還元剤等が吸水性樹脂粒子に対して、０〜３０質量％、さらには０．０１〜１０質量％程度で添加混合されうる。これら添加剤は表面処理剤としても使用できる。
【０１１２】
また、好ましくは、輸送工程、貯蔵工程、梱包工程、その他の添加剤（微粒子、消臭剤、抗菌剤等）の添加工程等の１種または２種以上の工程をさらに含む。これらの工程は特許文献１〜１０等に例示されるが、乾燥工程以降の停止も加熱状態、好ましくは特に５０℃以上、さらには６０℃以上の加熱で停止される。加熱温度の上限はコスト面や着色面から１４０℃以下、さらには１２０℃以下、特に１００℃以下でである。上記マイナス露点も好ましく適用される。これら工程の停止は、装置の未使用状態、すなわち、吸水性樹脂が実質不存在で、各工程の装置に吸水性樹脂が供給も排出もされない状態を指す。
【０１１３】
すなわち、本発明では表面処理工程（特に表面架橋工程）が加熱状態で停止され、さらに好ましくは乾燥工程および表面処理工程（特に表面架橋工程）が加熱状態で停止され、特に好ましくは、乾燥工程および表面処理工程（特に表面架橋工程）に加えて、表面処理工程以降のその他の工程（特に全工程）も加熱状態で停止される。かかる加熱状態で停止することで、運転再開時にトラブルもなく、安定的な運転が可能となる。
【０１１４】
〔３〕吸水性樹脂の物性
本発明の吸水性樹脂は、ポリアクリル酸（塩）系吸水性樹脂を主成分とし、衛生用品、特に紙オムツへの使用を目的とする場合、上述した重合方法や表面架橋方法等によって得られる。さらに得られる吸水性樹脂は、下記（３−１）〜（３−６）に挙げられた各物性のうち、少なくとも１以上の物性を制御することが好ましく、さらにはＡＡＰを含めた２以上、特に３以上の物性を制御することが好ましい。吸水性樹脂が下記の各物性を満たさない場合、吸水性樹脂濃度が４０質量％以上の高濃度オムツでは十分な性能を発揮しないおそれがある。
【０１１５】
（３−１）ＣＲＣ（無加圧下吸水倍率）
本発明で得られる吸水性樹脂のＣＲＣ（無加圧下吸水倍率）は、１０［ｇ／ｇ］以上が好ましく、２０［ｇ／ｇ］以上がより好ましく、２５［ｇ／ｇ］以上がさらに好ましく、３０［ｇ／ｇ］以上が特に好ましい。ＣＲＣの上限値は、特に限定されないが、５０［ｇ／ｇ］以下が好ましく、４５［ｇ／ｇ］以下がより好ましく、４０［ｇ／ｇ］以下がさらに好ましい。上記ＣＲＣが１０［ｇ／ｇ］未満の場合、吸水性樹脂の吸水量が低く、紙オムツ等、衛生用品中の吸収体への使用に適さないおそれがある。また、上記ＣＲＣが５０［ｇ／ｇ］を超える場合、かような吸水性樹脂を吸収体に使用すると、液の取り込み速度に優れる衛生用品を得ることができないおそれがあるため、好ましくない。なお、ＣＲＣは、上述した内部架橋剤や表面架橋剤等で適宜制御することができる。
【０１１６】
（３−２）ＡＡＰ（加圧下吸水倍率）
本発明で得られる吸水性樹脂のＡＡＰ（加圧下吸水倍率）は、紙オムツでのモレを防止するため、上記熱処理を達成手段として、４．８３ｋＰａ（０．７ｐｓｉ）の加圧下におけるＡＡＰとして、２０［ｇ／ｇ］以上が好ましく、２２［ｇ／ｇ］以上がより好ましく、２４［ｇ／ｇ］以上がさらに好ましい。ＡＡＰの上限値は、特に限定されないが、他の物性とのバランスから４０［ｇ／ｇ］以下が好ましい。上記ＡＡＰが２０［ｇ／ｇ］未満の場合、かような吸水性樹脂を吸収体に使用すると、吸収体に圧力が加わった際の液の戻り（通常、「リウェット（Ｒｅ−Ｗｅｔ）」とも称される）が少ない衛生用品を得ることができないおそれがあるため、好ましくない。なお、ＡＡＰは、上述した表面架橋剤や粒度等で適宜制御することができる。
【０１１７】
（３−３）ＳＦＣ（生理食塩水流れ誘導性）
本発明で得られる吸水性樹脂のＳＦＣ（生理食塩水流れ誘導性）は、紙オムツでのモレを防止するため、上記熱処理を達成手段として、加圧下での液の通液特性であるＳＦＣとして、１［×１０−７・ｃｍ３・ｓ・ｇ−１］以上が好ましく、１０［×１０−７・ｃｍ３・ｓ・ｇ−１］以上がより好ましく、５０［×１０−７・ｃｍ３・ｓ・ｇ−１］以上がさらに好ましく、７０［×１０−７・ｃｍ３・ｓ・ｇ−１］以上が特に好ましく、１００［×１０−７・ｃｍ３・ｓ・ｇ−１］以上が最も好ましい。ＳＦＣの上限値は、特に限定されないが、他の物性とのバランスから３０００［×１０−７・ｃｍ３・ｓ・ｇ−１］以下が好ましく、２０００［×１０−７・ｃｍ３・ｓ・ｇ−１］以下がより好ましい。上記ＳＦＣが３０００［×１０−７・ｃｍ３・ｓ・ｇ−１］を超える場合、かような吸水性樹脂を吸収体に使用すると、吸収体で液漏れが発生するおそれがあるため、好ましくない。なお、ＳＦＣは、上述した乾燥方法等で適宜制御することができる。
【０１１８】
（３−４）Ｅｘｔ（水可溶分）
本発明で得られる吸水性樹脂のＥｘｔ（水可溶分）は、３５質量％以下が好ましく、２５質量％以下がより好ましく、１５質量％以下がさらに好ましく、１０質量％以下が特に好ましい。上記Ｅｘｔが３５質量％を超える場合、得られる吸水性樹脂のゲル強度が弱く、液透過性に劣ったものとなるおそれがある。また、かような吸水性樹脂を吸収体に使用すると、吸収体に圧力が加わった際の液の戻り（リウェット）が少ない吸水性樹脂を得ることができないおそれがあるため、好ましくない。なお、Ｅｘｔは、上述した内部架橋剤等で適宜制御することができる。
【０１１９】
（３−５）Ｒｅｓｉｄｕａｌ  Ｍｏｎｏｍｅｒｓ（残存モノマー）
本発明で得られる吸水性樹脂のＲｅｓｉｄｕａｌ  Ｍｏｎｏｍｅｒｓ（残存モノマー）は、安全性の観点から、好ましくは０〜４００ｐｐｍ、より好ましくは０〜３００ｐｐｍ、さらに好ましくは０〜２００ｐｐｍに制御される。なお、Ｒｅｓｉｄｕａｌ  Ｍｏｎｏｍｅｒｓは、上述した重合方法等で適宜制御することができる。
【０１２０】
（３−６）初期色調
本発明で得られる吸水性樹脂は、初期色調に優れている。すなわち、本発明で得られる、製造直後の吸水性樹脂の色調（初期色調）が、以下の数値を示す。なお、初期色調は、製造直後の色調をいうが、一般的には工場出荷前に測定される色調とされる。また、例えば、３０℃以下、相対湿度５０％ＲＨ以下の雰囲気下での保存であれば製造後１年以内に測定される値である。具体的には、ハンターＬａｂ表色系において、Ｌ値（Ｌｉｇｈｔｎｅｓｓ）が好ましくは８５以上、より好ましくは８７以上、さらに好ましくは８９以上である。また、ｂ値は−５〜１０が好ましく、−５〜９がより好ましく、−４〜８がさらに好ましく、−１〜７が特に好ましい。さらに、ａ値は−２〜２が好ましく、−１〜１が好ましく、より好ましくは−０．５〜１、特に好ましくは０〜１である。また、別の色度として、ＹＩ（Ｙｅｌｌｏｗ  Ｉｎｄｅｘ）値は、１０以下が好ましく、８以下がより好ましく、６以下が特に好ましい。さらに、別の色度として、ＷＢ（Ｗｈｉｔｅ  Ｂａｌａｎｃｅ）値は、７０以上が好ましく、７５以上がより好ましく、７７以上が特に好ましい。さらに、本発明で得られる吸水性樹脂は経時着色にも優れ、高温多湿下で行う促進試験においても十分な白色度を示す。
【０１２１】
〔４〕吸水性樹脂の用途
本発明にかかる製造方法により得られる吸水性樹脂の用途は、特に限定されず、紙オムツ、生理用ナプキン、失禁パット等の衛生用品、農園芸用保水剤、廃液固化剤や、工業用止水材等、吸収性物品に使用することができる。
【実施例】
【０１２２】
以下、実施例および比較例に従って本発明を説明するが、本発明はこれらに限定され解釈されるものではない。また、便宜上、「リットル」を「Ｌ」、「質量％」を「ｗｔ％」と記すことがある。なお、本発明で得られる吸水性樹脂の、特許請求の範囲や実施例に記載した諸物性は、特に記載のない限り、室温（２０〜２５℃）、湿度５０ＲＨ％の条件下で、ＥＤＡＮＡ法および以下の測定例に従って求めた。【０１２３】
１．初期色調および経時着色
国際公開第２００９／００５１１４号パンフレットに開示する測定方法により、本発明の吸水性樹脂の初期色調および経時着色を測定した。【０１２４】
２．樹脂固形分（固形分）
底面の直径が約５０ｍｍのアルミカップに、吸水性樹脂１．００ｇを量り取り、試料（吸水性樹脂およびアルミカップ）の総重量Ｗ１［ｇ］を正確に秤量した。
次に、雰囲気温度１８０℃のオーブン中に上記試料を静置し、吸水性樹脂を乾燥させた。３時間経過後オーブンから該試料をアルミカップごと取り出し、デシケーター中で室温まで冷却した。その後、乾燥後の試料（吸水性樹脂およびアルミカップ）の総重量Ｗ２［ｇ］を秤量し、次式にしたがって固形分（単位；［重量％］）を算出した。【０１２５】
【数２】
0005504334.tif 000003
【０１２６】
なお、粒子状含水ゲル状架橋重合体（粒子状含水ゲル）の樹脂固形分を測定する際には、粒子状含水ゲルの採取量を２〜４ｇ、乾燥時間を２４時間に変更して行った。【０１２７】
３．ＳＦＣ（生理食塩水流れ誘導性）
本発明で得られる吸水性樹脂のＳＦＣ（生理食塩水流れ誘導性）は、米国特許第５６６９８９４号明細書の記載に従って測定した。【０１２８】
４．その他の物性
本発明で得られる吸水性樹脂のＣＲＣ（無加圧下吸水倍率）、粒度分布、ｐＨ可溶分、残存アクリル酸量等の物性については、上述したＥＤＡＮＡのＥＲＴ、または米国特許出願公開第２００６／２０４７５５号明細書に準じて測定した。【０１２９】
［製造例１］
連続重合工程、バンド乾燥機による乾燥工程、粉砕工程、分級工程、表面処理工程（加湿混合工程、加熱工程および冷却工程）、整粒工程および各工程間を連結する輸送工程からなる連続製造装置を用いて、吸水性樹脂（Ａ）を製造した。
すなわち、内部架橋剤としてポリエチレングリコールジアクリレート（平均分子量４７８）を０．０３モル％（対単量体）を含む７０モル％が中和されたアクリル酸部分ナトリウム塩水溶液（単量体濃度５３質量％）に、過硫酸ナトリウム０．０４g（単量体１ｍｏｌに対して）およびジエチレントリアミン５酢酸・五ナトリウム１００ｐｐｍをラインミキシングで連続混合し、ベルト重合機に供給して、水溶液重合を行った。こうして得られた含水ゲルを竪型粉砕機（オリエント粉砕機（株）社製  スクリーン１２ｍｍ）で粉砕して、固形分７０質量％の流動性のある粒子状の含水ゲル状重合体（Ａ）を得た。【０１３０】
粒子状の含水ゲル状重合体（Ａ）を、連続通気ベルト式乾燥機にトラバースフィーダーを用い、トラバースフィーダーのシーケンスを制御することで、連続稼働している通気ベルトのパンチングメタル上に連続的に積層し、通気ベルト上で３５分間連続乾燥した。乾燥物の排出量（処理量）は１．７［ｔ／ｈｒ］であった。乾燥機および乾燥条件は下記（ａ）〜（ｃ）とする。
（ａ）ベルト式乾燥機
合計６室の互いに独立して熱風温度を調整できる、同じ大きさの乾燥室を通気ベルトが通過する連続式通気乾燥機を使用した。６つの各乾燥室は各々約５．８分（＝ベルト上で３５分/６室）で通過する。
（ｂ）熱風温度と線速
乾燥室の熱風温度は水蒸気によって１８０℃に加熱され、熱風の線速は１．６ｍ／秒に設定した。なお、第一室の風向きは底面から上向き、第二室から第六室の風向きは乾燥機上部から底面への下向きとした。
（ｃ）通気ベルト
材質がＳＵＳ３０４製のステンレス鋼製ベルト（バンド）であり、孔の幅が１．２ｍｍ、長さが１５ｍｍの長丸孔千鳥型で、開孔率が２７％である通気ベルトを使用した。上記粒子状の含水ゲル状重合体（Ａ）は乾燥時にブロック状に凝集していた。当該凝集乾燥物を数ｍｍにほぐして全量をロールミル（ロールギャップが上から１．０ｍｍ／０．５５ｍｍ／０．４２ｍｍ）に連続供給することで粉砕した後、目開き８５０μｍの金属篩網を有する篩い分け装置で分級し、吸水性樹脂粉末（Ａ）を得た。
吸水性樹脂粉末（Ａ）を分級機から空気輸送（温度３５℃、露点−１５℃）で高速連続混合機（タービュライザー／１０００ｒｐｍ）に１．５［ｔ／ｈｒ］で連続供給しつつ、表面処理剤溶液（１）をスプレーで噴霧し混合した（加湿混合工程）。この表面処理剤溶液（１）は、１，４−ブタンジオール、プロピレングリコール及び純水の混合液であった。この表面処理剤溶液（１）は、吸水性樹脂粉末（Ａ）１００質量部に対して、１，４−ブタンジオール０．３質量部、プロピレングリコール０．５質量部及び純水２．７質量部の割合で吸水性樹脂粉末（Ａ）に混合され、湿潤粉体である混合物（Ａ）とされた。【０１３１】
次いで、得られた混合物（Ａ）を１°の下向き傾斜角を有し、縦横比２．２、パドル回転数１３ｒｐｍ、かき上げ羽根を有し、内面の表面粗さ（Ｒｚ）は５００ｎｍの２本の回転軸からなる横型連続攪拌装置（パドル型熱処理機）（１）により表面処理を行った（加熱処理工程）。この際、装置（１）内はバグフィルターを備えた吸引排気装置により吸引され、該装置内は１ｋＰａの減圧とされていた。また、上記装置（１）の入口および出口にはロータリーバルブ（周期的遮蔽装置）を設置した。事前のテストによって得られた、平均滞留時間４５分、平均充填率７５％となるように排出堰の位置を設定した。表面処理に用いた加熱源は、２．５ＭＰａの加圧蒸気であり、上記横型連続攪拌装置（１）の排出部付近に設けられた温度計により装置内の雰囲気温度を測定し、その温度が１９８℃になるように蒸気流量を制御して加熱を行った。攪拌盤と攪拌軸の総表面積は２４．４ｍ２であり、処理量とから計算される質量面積比は６１．５［ｋｇ／ｍ２／ｈｒ］であった。また、表面処理時の攪拌動力は２７．８ｋＷ、空運転での攪拌動力は１３．５ｋＷ、平均滞留時間４５分であり、攪拌動力指数は９．５［Ｗ・ｈｒ／ｋｇ］であった。次いで、同様の横型連続攪拌装置を用いて６０℃まで強制冷却した（冷却工程）。【０１３２】
さらに、篩い分け装置で８５０μｍ通過物を分級し、８５０μｍ  ｏｎ品（８５０μｍ非通過物）は再度粉砕したのち、前記８５０μｍ通過物と混合することで、全量が８５０μｍ通過物である整粒された吸水性樹脂（Ａ）を得た。得られた吸水性樹脂（Ａ）の物性を表２に示す。【０１３３】
［比較例１］
製造例１における連続重合、連続乾燥、連続粉砕分級、および連続表面処理を２０日間連続で行ったのち、製品変更（内部架橋剤の変更）のため、パドル型熱処理機（横型連続攪拌装置）の加熱（１９８℃）を含め、すべての装置の運転を４８時間停止した。４８時間経過後に熱処理機内の雰囲気温度を室温（２５℃）から１９８℃まで昇温させてから連続運転を再開し、吸水性樹脂の連続生産を行ったところ、運転開始当初、吸水性樹脂に異物が混入し、さらにパドル型熱処理機（横型連続攪拌装置）の運転再開時に過負荷（消費電力の増大）が見られた。【０１３４】
［実施例１］
比較例１において、パドル型熱処理機（横型連続攪拌装置）の停止期間中の雰囲気温度を１２０℃で行った。すなわち、連続生産の停止時に、蒸気流量を調整することで停止状態のパドル型熱処理機（横型連続攪拌装置）の加熱温度（上記排出部付近に設けられた温度計で測定される雰囲気温度）を１８０℃から１２０℃に制御し、さらに工程の停止から４８時間経過後に熱処理機内の雰囲気温度を１２０℃から１９８℃まで昇温させてから連続運転を再開した以外は比較例１と同様の操作を行った。内部架橋剤０．１モル％の吸水性樹脂の連続生産を行ったところ、運転開始当初に異物の発生もなく、さらに横型連続攪拌装置の運転再開時に過負荷（消費電力の増大）も見られなかった。【０１３５】
［実施例２］
実施例１において、パドル型熱処理機（横型連続攪拌装置）の停止時にさらに露点が−３０℃の乾燥した空気を熱処理機に注入した以外は実施例１と同様の操作を行った。運転開始当初に異物の発生もなく、さらに熱処理機の運転再開時に過負荷（消費電力の増大）も見られなかった。【０１３６】
下記表１に、比較例１、実施例１および２の運転条件と不具合の有無をまとめた。【０１３７】
【表１】
0005504334.tif 000004
【０１３８】
［比較例２］
製造例１において、連続運転開始後１０日目に、パドル型熱処理機のあとに配置された冷却機でのトラブルのため、当該熱処理機（横型連続攪拌装置）内部に吸水性樹脂粉末を残したまま、加熱（１９８℃）を含め、すべての装置の運転を停止した。４８時間経過後に熱処理機内の雰囲気温度を室温（２５℃）から１９８℃まで昇温させてから連続運転を再開し、吸水性樹脂の連続生産を行ったところ、運転開始当初に異物が混入し、さらに熱処理機（横型連続攪拌装置）の運転再開時に過負荷（消費電力の増大）が見られた。さらに８５０μｍ  ｏｎ品（８５０μｍ非通過物）が増加した。運転再開後５時間が経過した時点での比較吸水性樹脂（２）の物性を表２に示す。【０１３９】
［実施例３］
比較例２において、パドル型熱処理機（横型連続攪拌装置）の停止期間中の温度を１２０℃で行った。すなわち、連続生産の停止時に、当該熱処理機（横型連続攪拌装置）の加熱温度を１９８℃から１２０℃に下げた以外は、比較例２と同様に操作した。４８時間経過後に熱処理機内の雰囲気温度を１２０℃から１９８℃まで昇温させてから連続運転を再開し、吸水性樹脂の連続生産を行ったところ、運転開始当初に異物もなく、さらに熱処理機（横型連続攪拌装置）の運転再開時に過負荷（消費電力の増大）も見られなかった。運転再開後５時間が経過した時点での製品としての吸水性樹脂（３）の物性を表２に示す。【０１４０】
［実施例４］
実施例３において、パドル型熱処理機（横型連続攪拌装置）の停止期間中の温度を１９８℃で行った。すなわち、連続生産の停止時に、当該熱処理機（横型連続攪拌装置）の加熱温度を１９８℃のまま保持した以外は、実施例３と同様に操作した。４８時間経過後に熱処理機内の雰囲気温度を１９８℃で連続運転を再開し、吸水性樹脂の連続生産を行ったところ、運転開始当初に異物もなく、さらに熱処理機（横型連続攪拌装置）の運転再開時に過負荷（消費電力の増大）も見られなかった。ただし、熱処理機内部の吸水性樹脂は黄変していた。運転再開後５時間が経過した時点での製品としての吸水性樹脂（４）の物性を表２に示す。【０１４１】
［製造例２］
製造例１において、表面処理剤溶液（１）に２７％硫酸アルミニウム水溶液１質量部を追加した表面処理剤溶液（２）を使用した以外は製造例１と同様の操作を行い、吸水性樹脂（Ｂ）を得た。得られた吸水性樹脂（Ｂ）の物性を表２に示す。【０１４２】
［比較例３］
製造例２において、連続運転開始後１０日目に、パドル型熱処理機のあとに配置された冷却機でのトラブルのため、当該熱処理機（横型連続攪拌装置）内部に吸水性樹脂粉末を残したまま、加熱（１９８℃）を含め、すべての装置の運転を停止した。４８時間経過後に熱処理機内の雰囲気温度を室温（２５℃）から１９８℃まで昇温させてから連続運転を再開し、吸水性樹脂の連続生産を行ったところ、運転開始当初に異物が混入し、さらに熱処理機（横型連続攪拌装置）の運転再開時に過負荷（消費電力の増大）が見られた。さらに８５０μｍ  ｏｎ品（８５０μｍ非通過物）が増加した。運転再開後５時間が経過した時点での比較吸水性樹脂（３）の物性を表２に示す。【０１４３】
［実施例５］
比較例３において、パドル型熱処理機（横型連続攪拌装置）の停止期間中の温度を１２０℃で行った。すなわち、連続生産の停止時に、当該熱処理機（横型連続攪拌装置）の加熱温度を１９８℃から１２０℃に下げた以外は、比較例３と同様に操作した。４８時間経過後に熱処理機内の雰囲気温度を１２０℃から１９８℃まで昇温させてから連続運転を再開し、吸水性樹脂の連続生産を行ったところ、運転開始当初に異物もなく、さらに熱処理機（横型連続攪拌装置）の運転再開時に過負荷（消費電力の増大）も見られなかった。運転再開後５時間が経過した時点での製品としての吸水性樹脂（５）の物性を表２に示す。【０１４４】
［製造例３］
製造例１において、表面処理剤溶液（１）の代わりに、エチレンカーボネート１．０質量部、純水３．０質量部からなる表面処理剤溶液（３）を使用し、さらに熱処理機での平均滞留時間を５０分に変更した以外は製造例１と同様の操作を行い、吸水性樹脂（Ｃ）を得た。得られた吸水性樹脂（Ｃ）の物性を表２に示す。【０１４５】
［比較例４］
製造例３において、連続運転開始後２０日目に、パドル型熱処理機のあとに配置された冷却機でのトラブルのため、当該熱処理機（横型連続攪拌装置）内部に吸水性樹脂粉末を残したまま、加熱（１９８℃）を含め、すべての装置の運転を停止した。６０時間経過後に熱処理機内の雰囲気温度を室温（２５℃）から１９８℃まで昇温させてから連続運転を再開し、吸水性樹脂の連続生産を行ったところ、運転開始当初に異物が混入し、さらに熱処理機（横型連続攪拌装置）の運転再開時に過負荷（消費電力の増大）が見られた。さらに８５０μｍ  ｏｎ品（８５０μｍ非通過物）が増加した。運転再開後５時間が経過した時点での比較吸水性樹脂（４）の物性を表２に示す。【０１４６】
［実施例６］
比較例４において、パドル型熱処理機（横型連続攪拌装置）の停止期間中の温度を１２０℃で行った。すなわち、連続生産の停止時に、当該熱処理機（横型連続攪拌装置）の加熱温度を１９８℃から１２０℃に下げた以外は、比較例４と同様に操作した。６０時間経過後に熱処理機内の雰囲気温度を１２０℃から１９８℃まで昇温させてから連続運転を再開し、吸水性樹脂の連続生産を行ったところ、運転開始当初に異物もなく、さらに熱処理機（横型連続攪拌装置）の運転再開時に過負荷（消費電力の増大）も見られなかった。運転再開後５時間が経過した時点での製品としての吸水性樹脂（６）の物性を表２に示す。【０１４７】
【表２】
0005504334.tif 000005
【０１４８】
表１および表２に示すように、比較例２（停止時の温度が室温）では、運転再開後の吸水性樹脂の物性（特に生理食塩水流れ誘導性）の低下が見られ、物性が安定するまでに１日から数日間を要した。一方、実施例３（停止時の温度が１２０℃）や実施例４（停止時の温度が１９０℃）のように加熱状態で停止したのち運転を再開することで、運転再開時の物性低下が実質的に見られなかった。この効果は、表面架橋剤の変更（比較例３と実施例５との比較、比較例４と実施例６との比較）でも確認された。
本発明に係る製造方法では、運転停止時に装置を加熱しておくことで、運転再開後の物性を速やかに安定させることができるため、巨大スケール（好ましくは１［ｔ／ｈｒ］以上）の吸水性樹脂の連続製造（好ましくは１０日間以上）が可能となる。特許文献１〜９や、上記共有結合性表面架橋剤およびイオン結合性表面架橋剤の項目に記載した特許文献等に記載の従来の製造方法は、なんら本発明の停止方法やその効果について示唆しない。
【産業上の利用可能性】
【０１４９】
巨大スケールの連続生産（特に１［ｔ／ｈｒ］以上）によって、着色や異物のない吸水性樹脂を安価に安定的に製造できるため、本発明の吸水性樹脂は紙おむつや生理用ナプキンをはじめ各種衛生材料やその他、各種吸水性樹脂の用途に使用できる。
【図１】
0005504334.tif 000006